(57)【特許請求の範囲】
【請求項１】
第１層（１２）と第２層（１３）とを含む天然繊維プラスチック複合製品（１１）であって、第１層（１２）は、製品（１１）の表面の少なくとも一部を形成し、
−第１層（１２）は、熱可塑性ポリマーと少なくとも０．１ｍｍの長さを有する繊維の形態でセルロース系粒子とを含み、
−第２層（１３）は、熱可塑性ポリマーとリグニン、印刷インキ、シリコン、および接着剤を含む不純物とを含み、当該不純物は、再生材に由来し、
前記不純物の量は、製品（１１）の第２層（１３）において製品（１１）の第１層（１２）よりも少なくとも３０重量％多く、セルロース繊維の総量から計算された第１層（１２）におけるリグニンの含有量は、１５重量％未満であり、
製品は、製品（１１）の第１層（１２）と第２層（１３）とを形成するために共押出処理を用いることによって得られることを特徴とする天然繊維プラスチック製品。
【請求項２】
第２層（１３）は、セルロース系粒子を含むことを特徴とする請求項１に記載の天然繊維プラスチック複合製品。
【請求項３】
第１層（１２）は、５重量％未満の不純物を含むことを特徴とする請求項１または２に記載の天然繊維プラスチック複合製品。
【請求項４】
不純物は、リグニン、印刷インキ、シリコン、および接着剤からなることを特徴とする請求項１〜３のいずれか１項に記載の天然繊維プラスチック複合製品。
【請求項５】
リグニンは、少なくとも、大部分がセルロース系粒子中に存在することを特徴とする請求項４に記載の天然繊維プラスチック複合製品。
【請求項６】
第２層（１３）におけるセルロース系粒子は、木粉および／または機械パルプを含むことを特徴とする請求項５に記載の天然繊維プラスチック複合製品。
【請求項７】
第１層（１２）におけるリグニンの含有量は、３重量％未満であることを特徴とする請求項１〜６のいずれか１項に記載の天然繊維プラスチック複合製品。
【請求項８】
第１層（１２）は、２０〜８０重量％の熱可塑性ポリマー、５〜８０重量％のセルロース系粒子、および０〜２０重量％の無機充填剤を含み、これらの物質の総量は、第１層（１２）の少なくとも９０重量％であることを特徴とする請求項１〜７のいずれか１項に記載の天然繊維プラスチック複合製品。
【請求項９】
第１層は、滑石を含むことを特徴とする請求項１〜８のいずれか１項に記載の天然繊維プラスチック複合製品。
【請求項１０】
第１層（１２）内の少なくとも９０重量％のセルロース系粒子は、化学的に処理された粒子であることを特徴とする請求項１〜９のいずれか１項に記載の天然繊維プラスチック複合製品。
【請求項１１】
第１層（１２）におけるセルロース系粒子の少なくとも３０重量％は、木材粒子であることを特徴とする請求項１〜１０のいずれか１項に記載の天然繊維プラスチック複合製品。
【請求項１２】
第１層（１２）の厚み（１２ａ）は、０．３〜５ｍｍであることを特徴とする請求項１〜１１のいずれか１項に記載の天然繊維プラスチック複合製品。
【請求項１３】
第２層（１３）の厚み（１３ａ）は、０．５〜４０ｍｍであることを特徴とする請求項１〜１２のいずれか１項に記載の天然繊維プラスチック複合製品。
【請求項１４】
第２層（１３）における不純物の含有量は、少なくとも１重量％であることを特徴とする請求項１〜１３のいずれか１項に記載の天然繊維プラスチック複合製品。
【請求項１５】
熱可塑性ポリマーは、ポリオレフィンを含むことを特徴とする請求項１〜１４のいずれか１項に記載の天然繊維プラスチック複合製品。
【請求項１６】
製品（１１）の長さは、製品（１１）の厚みの少なくとも１０倍の大きさであることを特徴とする請求項１〜１５のいずれか１項に記載の天然繊維プラスチック複合製品。
【請求項１７】
製品（１１）は、デッキボードまたはファサードパネルなどの建築要素であることを特徴とする請求項１〜１６のいずれか１項に記載の天然繊維プラスチック複合製品。
【請求項１８】
製品（１１）は、柵または塀であることを特徴とする請求項１〜１７のいずれか１項に記載の天然繊維プラスチック複合製品。
【請求項１９】
製品（１１）は、防音壁であることを特徴とする請求項１〜１８のいずれか１項に記載の天然繊維プラスチック複合製品。
【請求項２０】
第１層（１２）におけるリグニンの含有量は、１重量％よりも少なく、第２層（１３）におけるリグニンの含有量は、少なくとも３重量％であることを特徴とする請求項１〜１９のいずれか１項に記載の天然繊維プラスチック複合製品。
【請求項２１】
第１層（１２）と第２層（１３）とを含む天然繊維プラスチック複合製品を製造するための方法であって、第１層（１２）は製品（１１）の表面の少なくとも一部を形成し、
−製品（１１）の第１層（１２）であって、熱可塑性ポリマー材料と少なくとも０．１ｍｍの長さを有するセルロース繊維とを含有する第１層（１２）を形成することと、
−製品（１１）の第２層（１３）であって、熱可塑性ポリマー材料とリグニン、印刷インキ、シリコン、および接着剤を含む不純物とを含有する第２層（１３）を形成することとを含み、当該不純物は、再生材に由来し、
−共押出処理を用いて、製品（１１）の第１層および第２層（１３）を形成し、
不純物の含有量は、製品（１１）の第１層（１２）よりも第２層（１３）において少なくとも３０重量％多く、セルロース繊維の総量から計算された第１層（１２）内のリグニンの含有量は、１５重量％未満であることを特徴とする方法。
【請求項２２】
第１層（１２）内のリグニンの含有量は、１重量％未満であり、第２層（１３）内のリグニンの含有量は、少なくとも３重量％であることを特徴とする請求項２１に記載の方法。
【請求項２３】
テラスまたは建築物における請求項１〜２０のいずれか１項に記載の天然繊維プラスチック複合製品の使用。
【請求項２４】
請求項１〜１６および２０のいずれか１項に記載の天然繊維プラスチック複合製品（１１）と固定具（２１）とを含む建築物であって、天然繊維プラスチック複合材は、固定具（２１）によって固定され、建築物の一部を形成することを特徴とする建築物。
【請求項２５】
請求項１〜１６および２０のいずれか１項に記載の天然繊維プラスチック複合製品（１１）と固定具（２１）とを含むテラスであって、天然繊維プラスチック複合材は、固定具（２１）によって固定され、テラスの一部を形成することを特徴とするテラス。
【請求項２６】
請求項１〜２０のいずれか１項に記載の天然繊維プラスチック複合製品（１１）と、固定具（２１）と、固定具部材（２２）と、ベース要素（２３）とを含む構成物であって、天然繊維プラスチック複合製品（１１）は、固定具部材（２２）と固定具（２１）とによってベース要素（２３）に固定され、固定具（２１）は、頭部（２１ｂ）を含み、頭部（２１ｂ）は、製品（１１）の表面に平行であることを特徴とする構成物。
【発明の詳細な説明】
【技術分野】
【０００１】
本発明は、天然繊維プラスチック複合製品、ならびに天然繊維プラスチック複合製品を含む建築物およびテラスに関する。さらに本発明は、天然繊維プラスチック複合製品を製造する方法に関する。また、本発明は、天然繊維プラスチック複合製品の使用と、固定具、固定具部材、基部要素、および天然繊維プラスチック複合製品を含む構成物とに関する。
【背景技術】
【０００２】
天然繊維プラスチック複合製品は、典型的にはおがくずのような木質材料と、少なくとも１種のプラスチックポリマーとを含む。複合製品は、たとえば家具、デッキフロア、塀、窓枠、およびドア枠などのいくつかの目的に使用され得る。
【発明の概要】
【０００３】
本発明は、天然繊維プラスチック複合製品を製造するための方法を開示している。本発明は、天然繊維プラスチック複合製品と、天然繊維プラスチック複合製品を含む建築物と、天然繊維プラスチック複合製品を含むテラスと、建築物またはテラスにおける天然繊維プラスチック複合製品の使用とをさらに開示している。また、本発明は、天然繊維プラスチック複合製品と基部要素と固定具とを含む構成物を含む。
【０００４】
環境的または経済的理由によって、リサイクル原料の量および／または他の不均質原料を、天然繊維プラスチック複合製品において増加させる必要があり得る。しかしながら、仮に製品が前記原料を多量に含みすぎると、強度特性および／または製造された製品の外見は、過度に劣化し得ることが報告されている。したがって、たとえば所望の量のリサイクル原料を使用することは困難であり得る。
【０００５】
本発明に係る天然繊維プラスチック複合製品は、第１層と第２層とを含む。第１層は、熱可塑性ポリマーとセルロース系粒子とを含み、第２層は、熱可塑性ポリマーと不純物とを含む。不純物は、たとえばリサイクル原料に由来してもよい。
【０００６】
第１層は、製品の表面の少なくとも一部を形成する。言い換えれば、第１層は、第２層を少なくとも部分的に覆う。不純物の量は、好ましくは、製品の第２層において製品の第１層よりも多い。好ましくは、不純物は、リグニン、印刷インキ、シリコンおよび／または接着剤からなる。
【０００７】
リグニンの総量は、好ましくは、製品の第１層は製品の第２層よりも少ない。これに代えて、または加えて、印刷インキの総量は、製品の第１層において製品の第２層よりも少ない。これに代えて、または加えて、シリコンの総量は、製品の第１層において製品の第２層よりも少ない。これに代えて、または加えて、接着剤の総量は、製品の第１層において製品の第２層よりも少ない。
【０００８】
第１層が第２層の少なくとも一部を覆う結果として、第２層は、多くの再生材を含んでもよい。たとえば、製造された製品が明色を有していたとしても、第２層は、暗色の再生材を含んでもよい。
【０００９】
天然繊維プラスチック複合製品の製造方法は、
−製品の第１層であって、熱可塑性ポリマー材料およびセルロース系粒子を含み、製品の表面の少なくとも一部を形成する第１層を形成することと、
−製品の第２層であって、熱可塑性ポリマー材料および不純物を含み、不純物の量が複合製品の第２層において複合製品の第１層よりも多い第２層を形成することとを含む。
【００１０】
有利には、第１層および第２層は、積層処理、接着処理、成形処理、押出処理、または溶接処理で形成される。
【００１１】
有利には、第１層および第２層は、共押出処理で形成される。この処理は、異なる原材料による２つの層を含む製品を製造する効率的な方法であってもよい。たとえば、原料の流動特性は、共押出処理の間に別々に制御されてもよい。
【００１２】
一実施例において、第１層および第２層は、第１に、たとえば射出成形処理または押出処理で別々に形成され、その後たとえば積層処理で相互に付着する。
【００１３】
発明の有利な実施形態によれば、複合製品の１つの寸法は、製品の他の２つの寸法よりも１０倍大きい。
【００１４】
有利には、天然繊維プラスチック複合製品は、デッキボード、またはファサードパネル、または景観要素（landscaping element）のような建築要素である。一実施例では、製品は、柵、塀、または防音壁である。天然繊維プラスチック複合製品は、カバーストリップのような、別の製品の表面を覆うために使用される製品でもあってもよい。
【００１５】
発明の態様は、独立クレーム１、２４、２６、２７、２８、および２９の記載によって特徴付けられる。発明の様々な実施形態は、従属クレームに開示されている。
【図面の簡単な説明】
【００１６】
本発明は、添付図面を参照して以下に説明される。
【図１】図１ａ〜図１ｅは、製品の例を示す。
【図２】図２は、本発明に係る構成物の一実施例を示す。
【図３】図３は、本発明に係る方法の一実施形態を概略図で示す。
【発明を実施するための形態】
【００１７】
以下の開示において、特に示されない場合、全てのパーセンテージは、乾燥重量である。
【００１８】
以下の参照符号が本願において使用される。
１１    天然繊維プラスチック複合製品、複合製品とも称される
１２    天然繊維プラスチック複合製品の第１層
１２ａ  第１層の厚み
１３    天然繊維プラスチック複合製品の第２層
１３ａ  第２層の厚み
１４    天然繊維プラスチック複合製品における孔
２１    固定具
２１ｂ  固定具頭部
２２    固定具部材
２３    基部要素
３１    天然繊維プラスチック複合製品の原材料
３２    天然繊維プラスチック複合製品を形成するために採用される装置
【００１９】
本願において、用語、天然繊維プラスチック複合製品１１の「第１層」１２は、複合製品１１の表面領域の少なくとも一部を形成する層を表す。有利には、製品１１が使用されるとき、第１層１２は、少なくとも部分的に目視可能である。たとえば、建築要素の場合、第１層１２は、好ましくは使用において目視可能である側面を形成する。床の一部を形成するデッキボードの場合、第１層１２は、前記デッキボードの少なくとも上面を有利に覆う。
【００２０】
用語、天然繊維プラスチック複合製品の「第２層」１３は、第１層１２によって少なくとも部分的に覆われる層を表す。言い換えれば、用語、天然繊維プラスチック複合製品１１の「第２層」１３は、少なくとも部分的に第１層１２の「下部」である層を表す。製品１１が使用されるとき、好ましくは、第２層１３は、目視可能ではない。しかしながら、たとえば、製品１１が使用されるとき、第２層は、部分的に目視可能である。
【００２１】
本発明に係る天然繊維プラスチック複合製品１１は、２つの層を含む。また、たとえば３、４、５、６、７、８または８層以上のような２つ以上の層を含んでもよい。有利には、製品１１は、２、３、または４層を含む。一実施例において、第１層と第２層との間に少なくとも１つの接着層が存在する。
【００２２】
本願において、用語「セルロース系粒子」は、セルロースを含む任意の植物材料に由来するセルロース粒子を表す。粒子は、粉（粉末）の形態であることが可能であり、好ましくは、少なくとも繊維の形態である。本願において、少なくとも０．１ｍｍ、より好ましくは０．２ｍｍの長さを有する粒子は、繊維粒子または繊維と称され、上述のものよりも小さな粒子は、粉末粒子または粉末と称される。
【００２３】
天然繊維プラスチック複合材は、たとえば木材プラスチック複合材、すなわち木に由来するセルロース系粒子であってもよい。一実施例では、少なくとも３０重量％、より好ましくは８０重量％、最も好ましくは９０重量％の、第１および／または第２層１３のセルロース系粒子は、木質系粒子である。木材は、トウヒ、マツ、モミ、カラマツ、ダグラスモミもしくはツガなどの軟材の木、またはカバ、アスペン、ポプラ、ハンノキ、ユーカリノキもしくはアカシアなどの硬材の木、または軟材と硬材との混合物に由来することが可能である。非木材材料は、農業残渣、草、または、その他の植物性物質に由来してもよく、たとえば、ワタ、トウモロコシ、コムギ、オートムギ、ライムギ、オオムギ、コメ、アマ、アサ、マニラアサ、サイザルアサ、ジュート、ラミー、ケナフ、バガス、タケ、またはアシに由来する、わら、葉、樹皮、種子、外皮、花、野菜、もしくは果実などである。セルロース系粒子は、未使用であってもよく、またはリサイクルされてもよい。
【００２４】
有利には、製品１１の第１層１２におけるセルロース系粒子は、低いリグニン含有量を有するセルロース系粒子を含む。有利には、セルロース系粒子は、化学的に処理されたセルロース粒子（すなわち、リグニンフリーセルロース粒子と称される）を含む。これに代えて、または加えて、セルロース系粒子は、粒子のリグニン含有量が天然に低い植物材料に由来する。
【００２５】
環境的理由および／または効率性の理由によって、再生材だけではなく、他の不均質原料および／または着色原料の量は、複合製品１１において増加する必要があるかもしれない。しかしながら、製造された製品１１の表面上の不足量は、前記原料の添加によって増加し得ることが報告されたので、複合製品１１の表面の外見および／または強度特性は、減少し得る。製品１１の表面の少なくとも一部を覆う第１層を含む新規の複合製品１１によって、従来製品よりも多くの量の、再生材および／または着色材料および／または不均質材料を複合製品１１の原料として使用することが可能である。したがって、新規製品１１は、従来の製品よりも、環境に優しく、および／または経済的であり得る。
【００２６】
図１ａ〜１ｅは、第１層１２および第２層１３を含む製品１１のいくつかの実施例を示す。図１ａ〜１ｅにおいて、特に、第１層１２の厚み１２ａと、第２層の厚み１３ａとが示されている。図１ｅは、孔１４を有する複合製品１１の一実施例を示す。
【００２７】
第１層１２は、製品１１の全表面領域を形成してもよい。この場合、第１層１２は、第２層１４を全て覆う。これに代えて、第２層１３の一部のみが第１層１２によって覆われてもよい。
【００２８】
図１ａおよび１ｃは、第１層１２が複合製品１１の表面を覆う実施例を示す。図１ｂは、第１層１２が少なくとも複合製品１１の４つの表面を、少なくとも部分的に、好ましくは複合製品１１の全表面領域を覆う実施例を示す。図１ｄは、第１層１２が少なくとも３つの表面を少なくとも部分的に覆う実施例を示す。図１ｅは、羽目の端面の一例を示す。図１ｅに示される羽目は、２つの孔１４を含むが、孔の数は変化してもよい。好ましくは、複合製品は、１つ、２つ、３つ、４つ、５つ、または６つの孔１４を含む。別の実施例において、複合製品は、孔１４を全く含まない。したがって、製品１１は、中実形状または中空形状として形成されてもよい。複合製品１１の重量は、孔１４によって典型的には減少する。
【００２９】
有利には、複合製品の第１層１２は、少なくとも５０％または少なくとも６０％、より好ましくは少なくとも７０％または少なくとも８０％、最も好ましくは９０％または少なくとも９５％の複合製品１１の表面領域を形成する。最も有利には、複合製品の第１層１２は、少なくとも６０％または少なくとも７０％、より好ましくは少なくとも８０％または少なくとも９０％、最も好ましくは少なくとも９５％または少なくとも９９％の、使用中に目視可能である製品１１の表面領域を形成する。
【００３０】
複合製品１１の第１層１２の厚み１２ａは、好ましくは少なくとも０．２ｍｍまたは少なくとも０．３ｍｍ、より好ましくは少なくとも０．４ｍｍまたは少なくとも０．５ｍｍ、最も好ましくは少なくとも０．６ｍｍまたは少なくとも０．７ｍｍである。また、複合製品１１の第１層１２の厚み１２ａは、好ましくは５ｍｍ以下または４ｍｍ、より好ましくは３ｍｍ以下または２．５ｍｍ、最も好ましくは、２．０ｍｍ以下または１．５ｍｍである。一実施例において、第１層１２の厚み１２ａは、０．２〜５ｍｍの間である。複合製品１１の第１層１２の厚み１２ａは、好ましくは第１層の平均厚みとして決定される。製品１１が、製品１１の使用中に目視可能な側面を含む場合、第１層１２の厚み１２ａは、好ましくは製品１１の側面の平均厚みとして決定される。
【００３１】
第２層の厚み１３ａは、好ましくは０．５〜４０ｍｍの間、より好ましくは１〜２０ｍｍの間、最も好ましくは３〜１０ｍｍの間である。第２層１３の厚み１３ａは、好ましくは第２層の平均厚みとして計算される。
【００３２】
天然繊維プラスチック複合製品１１は、有利には、デッキボードまたはファサードパネルのような建築要素である。デッキボードまたはファサードパネルの場合、製品は孔１４を含んでもよく、または製品は、いわゆる孔１４のない中実形状であってもよい。
【００３３】
有利には、製品１１の長さは、製品１１の厚みよりも、少なくとも１０倍、より好ましくは５０または１００倍、最も好ましくは２００倍大きい。これに加えて、または加えて、製品１１の幅は、製品１１の厚みよりも、少なくとも２倍、より好ましくは少なくとも３倍、最も好ましくは少なくとも５倍大きい。
【００３４】
複合製品１１の第１層１２は、セルロース系粒子を含む。セルロース系粒子によって、第１層の特性は向上し得る。有利には、製品１１の第１層１２におけるセルロース粒子の量は、５〜８０重量％または１０〜７０重量％、より好ましくは１５〜６０重量％または２０〜５０重量％、最も好ましくは３０〜４０重量％である。セルロース粒子は、好ましくは木粉および／または機械パルプおよび／または化学パルプを含み、粉末形態または繊維形態の化学パルプが好ましくは使用され、繊維形態の化学パルプが最も好ましく使用される。有利には、少なくとも６０重量％、好ましくは少なくとも７０重量％または少なくとも８０重量％、最も好ましくは少なくとも９０重量％または少なくとも９５重量％の、製品１１の第１層１２におけるセルロース系粒子は、低いリグニン含有量を有する粒子、すなわち化学的に処理されたセルロース粒子および／または繊維のリグニン含有量が天然に低い植物材料を有する粒子である。有利には、セルロース系粒子の総量から計算された製品１１の第１層１２におけるリグニンの量は、１５重量％未満、または１０重量％未満、より好ましくは５重量％未満、または３重量％未満、最も好ましくは２重量％未満または１重量％未満である。
【００３５】
有利には、天然繊維プラスチック複合製品１１の第１層１２は、熱可塑性ポリマーを含む。有利には、熱可塑性ポリマーの総量は、第１層１２の、２０〜８０重量％、好ましくは２０〜６０重量％である。第１層１２は、未使用および／またはリサイクル熱可塑性ポリマーを含んでもよい。有利には、第１層１２は、未使用の熱可塑性ポリマーを含む。好ましくは、熱可塑性ポリマーは、ポリオレフィン、すなわちポリプロピレン（ＰＰ）および／またはポリエチレン（ＰＥ）を含むか、またはポリオレフィンからなる。ポリオレフィンが使用される場合、低い温度が複合製品１１の製造工程に使用されてもよい。したがって、セルロース系粒子の暗色化は回避され得る。有利には、第１層１２において使用される熱可塑性ポリマーの、少なくとも６０重量％または少なくとも７０重量％、より好ましくは少なくとも７５重量％または少なくとも８０重量％、最も好ましくは少なくとも８５重量％または少なくとも９０重量％は、ポリオレフィンである。
【００３６】
一実施例では、熱可塑性樹脂ポリマーは、ポリラクチド（ＰＬＡ）を含む。この場合、ポリラクチドの総量は、第１層１２における熱可塑性ポリマーの、有利には少なくとも３０重量％または少なくとも４０重量％、より好ましくは少なくとも５０重量％または少なくとも６０重量％、最も好ましくは少なくとも７０重量％または少なくとも８０重量％である。
【００３７】
一実施例では、製品１１の第１層および／または第２層は、ポリ塩化ビニル（ＰＶＣ）を含む。この場合、前記層におけるＰＶＣ：ｓの総量は、前記第１層におけるプラスチックポリマーの、有利には少なくとも１０重量％、より好ましくは少なくとも３０重量％、最も好ましくは少なくとも５０重量％である。
【００３８】
第１層１２は、無機充填剤を含んでもよい。無機充填剤は、カオリン粘土、珪灰石、重質炭酸カルシウム、沈降炭酸カルシウム、二酸化チタン、滑石、または前記無機充填剤の、２つ、３つ、４つ、５つもしくは６つからなる混合物を含む。より好ましくは、第１層１２における無機充填剤は、滑石を含むか、または滑石からなる。
【００３９】
有利には、第１層１２は、２０〜８０重量％の熱可塑性ポリマー、５〜８０重量％のセルロース系粒子、および０〜２０重量％の無機充填剤を含み、前記物質の総含有量は、第１層１２の、少なくとも９０重量％、より好ましくは少なくとも９５重量％、最も好ましくは少なくとも９７重量％を形成する。また、第１層１２は、たとえば着色料などの添加剤、ＵＶ安定剤、カップリング剤、発泡剤（起泡剤）、および／または潤滑剤を含んでもよい。
【００４０】
少なくともポリオレフィンの場合、複合製品１１は、好ましくはカップリング剤を含む。
カップリング剤は、たとえば、
−無水マレイン酸官能化ＨＤＰＥ、
−無水マレイン酸官能化ＬＤＰＥ、
−無水マレイン酸官能化ＥＰ共重合体、
−アクリル酸官能化ＰＰ、ＨＤＰＥ、ＬＤＰＥ、ＬＬＤＰＥ、およびＥＰ共重合体、
−スチレン／無水マレイン酸共重合体、
−ビニルトリアルコキシシラン、または
−それらの組合せを含んでもよい。
【００４１】
第１層１２によって少なくとも部分的に覆われる第２層１３は、たとえば、異なる色を含む再生材を含んでもよい。第１層１２によって、複合製品１１は、耐候性にされてもよく、良好な強度特性を有してもよく、製品１１の表面上に欠損がなくてもよく、さらに、第２層１３の原料は、随時変化してもよい。
【００４２】
複合製品１１の第２層１３は、好ましくはセルロース系粒子を含む。第２層のセルロース粒子は、木粉、ならびに／または機械パルプ、ならびに／または化学パルプ（粉末および／もしくは繊維）、ならびに／または再生紙、ならびに／またはリサイクルラベル素材（recycled label material）を含み、好ましくは木粉、機械パルプ、再生紙、ならびに／またはリサイクルラベル素材が使用される。第２層におけるセルロース系粒子の量は、好ましくは２０〜８０重量％であり、再生紙ならびに／またはリサイクルラベル素材ならびに／または木粉ならびに／または機械パルプに、好ましくは少なくとも６０重量％、より好ましくは少なくとも７０重量％、最も好ましくは少なくとも８０重量％由来する。
【００４３】
一実施例では、複合製品１２の第２層１３において使用されるリサイクルラベル素材は、
−コートおよび／もしくは非コート紙であって、紙の総量が、たとえば少なくとも２０重量％であり、セルロース系粒子および可能な顔料を含む、コートおよび／もしくは非コート紙、ならびに／または
−水性アクリルポリマー接着剤、熱融解性接着剤、および／もしくはゴム系接着剤であって、接着剤の総量が、たとえば最大で２０重量％である、水性アクリルポリマー接着剤、熱融解性接着剤、および／もしくはゴム系接着剤、ならびに／または
−シリコン剥離剤であって、総量が、たとえば最大で５重量％であるシリコン剥離剤、ならびに／または
−たとえばポリエチレン（ＰＥ）、ポリプロピレン（ＰＰ）、ポリスチレン（ＰＳ）、および／またはポリエチレンテレフタレート（ＰＥＴ）などのプラスチックフィルムであって、総量が、たとえば最大で８０重量％であるプラスチックフィルムならびに／または
−滑石であって、総量が、たとえば最大で２０重量である滑石を含み、
リサイクルラベル素材における上述の材料の総量は、最大で１００重量％である。
【００４４】
有利には、天然繊維プラスチック複合製品１１の第２層１３は、２０〜８０重量％（乾燥重量）のプラスチックポリマー、好ましくは熱可塑性ポリマーを含む。有利には、熱可塑性ポリマーの総量は、乾燥重量の２０〜６０％である。有利には、ポリオレフィンの総量は、第２層１３において使用される熱可塑性ポリマーの、少なくとも６０重量％、または少なくとも７０重量％、より好ましくは少なくとも７５重量％、または少なくとも８０重量％、最も好ましくは少なくとも８５重量％、または少なくとも９０重量％である。
【００４５】
第２層１３は、未使用および／またはリサイクルプラスチックポリマーを含んでもよい。第２層１３におけるプラスチックポリマーの、好ましくは少なくとも５０重量％、より好ましくは少なくとも６０重量％がリサイクルされる。第２層１３においてリサイクルプラスチックポリマーのみを使用することも可能である。有利には、第２層１３は、少なくとも１種のリサイクルプラスチックポリマーを含み、より好ましくは第２層１３は、少なくとも２種のリサイクルプラスチックポリマーを含む。一実施例では、リサイクルプラスチックポリマーは、ＰＥおよび／またはＰＰおよび／またはＰＶＣを含む。
【００４６】
第２層１３は、無機充填剤を含んでもよい。無機充填剤は、好ましくは、カオリン粘土、珪灰石、重質炭酸カルシウム、沈降炭酸カルシウム、二酸化チタン、滑石、またはこれらの混合物を含む。一実施例では、第２層１３の無機充填剤の、少なくとも３０重量％または少なくとも５０重量％は、リサイクルされた、非コート紙もしくはコート紙、板紙および／またはボード材などのリサイクル原料に由来する。しかしながら、有利には、無機充填剤の少なくとも６０重量％、より好ましくは少なくとも８０重量％は、別の原料、すなわち、再生紙、板紙またはボード材の一部としてではなく系に供給される。
【００４７】
上述されたものに加えて、第２層１３は、たとえば着色剤、ＵＶ安定剤、カップリング剤、発泡剤（起泡剤）、および潤滑剤を含んでもよい。
【００４８】
第２層１３は、好ましくは、たとえば再生材に由来するいわゆる不純物を含む。有利には、不純物の量は、製品１１の第２層１３において製品１１の第１層１２よりも多い。
【００４９】
不純物は、リグニン、印刷インキ、シリコン、および接着剤を含んでもよく、またはそれらからなってもよい。有利には、不純物は、リグニンを含む。機械的に処理されたセルロース系粒子は、典型的にはリグニン不純物を含む。リグニンは、第２層において粒子に結合してもよい。しかしながら、それが製品の表面にあることは望ましくない。なぜなら、それは、複合製品１１の表面に、表面の黄変などの問題を生じ得るからである。
【００５０】
第２層は、好ましくは機械的に処理されたセルロース系粒子を含む。機械的に処理されたセルロース系粒子は、使用されるセルロース源から、たとえば粉砕、精製および／または粉末化されてもよい。言い換えれば、セルロース系粒子のセルロース源は、有利には機械的に処理されるが、化学的に処理されない。機械的に処理されるセルロース系粒子のいくつかの例は、木粉、機械パルプ、および再生紙であり、典型的にはリグニンを含む。化学パルプは、いわゆるリグニンフリー材料であり、化学的に処理される。また、リサイクルラベル素材は、典型的には化学的に処理されたセルロース系粒子を含む。
【００５１】
有利には、天然繊維プラスチック複合製品の不純物は、リグニンを含む。好ましくは、少なくとも第２層１３におけるリグニンは、少なくとも大部分はセルロース系粒子に存在し、「大部分」は、少なくとも５０重量％、より好ましくは少なくとも７０重量％、最も好ましくは少なくとも９０重量％である。最も有利には、リグニンを含む第２層（１３）のセルロース系粒子は、木粉および／または機械パルプの形態である。
【００５２】
複合製品１１の外観は、複合製品１１の第２層１３におけるリグニンなどの不純物にもかかわらず、第１層１２によって良好になり得る。有利には、不純物の総量、好ましくはリグニン、印刷インキ、シリコンおよび接着剤の総量は、製品１１の第２層の方が製品１１の第１層１２よりも少なくとも３０重量％または少なくとも４５重量％、より好ましくは少なくとも６０重量％または少なくとも７５重量％、最も好ましくは少なくとも８５重量％または少なくとも９０重量％多い。
【００５３】
有利には、複合製品１１の第２層１２における、リグニン、印刷インキ、シリコン、および接着剤の総量は、複合製品１１の第１層１３における、リグニン、印刷インキ、シリコンおよび接着剤の総量の少なくとも１．３または１．７または２倍であり、より有利には、複合製品１１の第１層１３における、リグニン、印刷インキ、シリコンおよび接着剤の総量の少なくとも５、１０または２０倍であり、最も有利には、複合製品１１の第１層１３における、リグニン、印刷インキ、シリコンおよび接着剤の総量の少なくとも５０、８０または１００倍である。
【００５４】
第１層１２は、好ましくは５重量％未満または３重量％未満、より好ましくは２重量％未満または１重量％未満、最も好ましくは０．５重量％未満の不純物を含む。最も好ましくは、第１層１２は、５重量％未満または３重量％未満、より好ましくは２重量％未満または１重量％未満、最も好ましくは０．５重量％未満の、リグニン、印刷インキ、シリコンおよび接着剤からなる物質を含む。最も有利には、第１層１２は、５重量％未満または３重量％未満、より好ましくは２重量％未満または１重量％未満、最も好ましくは０．５重量％未満のリグニンを含む。
【００５５】
第２層１３は、好ましくは１重量％の前記不純物、より好ましくは少なくとも２重量％の前記不純物、最も好ましくは少なくとも３重量％の前記不純物を含む。有利には、第２層１３は、少なくとも１重量％、より好ましくは少なくとも２重量％、最も好ましくは少なくとも３重量％のリグニンを含む。
【００５６】
第１層１２内の少量の不純物、ならびにそれに含まれる熱可塑性ポリマーおよびセルロース粒子によって、製品１１が製品１１の第２層１３に大量の不純物を含んでいたとしても、製品１１の表面は、良好な強度特性と良好な外観とを有することができる。
【００５７】
図２は、本発明に係る構成物の一実施例を示す。図２において、複合製品１１、第１層の厚み１２ａ、第２層１３、製品１１の孔１４、固定具２１、固定具頭部２１ｂ、固定具部材２２、および基部要素２３が示される。
【００５８】
好ましくは、複合製品１１は、基部要素２３への複合製品１１の良好な固定をもたらすために、固定具部材２２に適合する構造を有する。使用において複合製品１１のいくらかの熱膨張があり得ることを考慮に入れる必要がある。
【００５９】
発明の有利な実施形態によれば、複合製品は、デッキボードまたはファサードパネルであり、複合製品１１の構造は、固定具部材２２、好ましくはＵＰＭ社によって製造されたいわゆるＴ−クリップが、複合製品１１と共に使用することが可能であるようなものである。固定具部材２２は、好ましくは螺子または釘のような固定具と共に、製造された複合製品を固定するために使用してもよい。一実施例では、複合製品は、たとえば螺子または釘などの固定具２１に使用される細長い孔を含む。細長い孔によって、複合製品の熱膨張が可能になる。別の実施例において、固定は、alu rail固定具部材などのいわゆる支持螺子固定具部材によって実施される。
【００６０】
有利には製品１１は、第１層１２が、目視可能な製品１１の表面に形成されるような方法で取り付けられる。有利には、天然繊維プラスチック複合製品１１は、固定され、建築物の一部を形成する。一実施例では、天然繊維プラスチップ複合体は、固定され、テラスの一部を形成する。
【００６１】
有利な実施例では、固定具２１は、頭部２１ｂを含む。この場合、固定具は、たとえば螺子または釘、好ましくは釘であってもよい。有利には、螺子２１の頭部２１ｂは、図２に示されるように、製品１１の表面に平行である。有利には、螺子２１は、固定具２２と共に使用され、複合製品１１を基部要素２３に固定する。固定具は、たとえば、Ｔ形状を有してもよい。
【００６２】
図３は、本発明の一実施形態を概略図で示す。図３は、天然繊維複合プラスチック複合製品１１のための原料３１、天然繊維プラスチック複合製品１１を形成するために採用された装置３２、および天然繊維プラスチック複合製品１１を示す。
【００６３】
本発明に係るシステムは、好ましくは原料３１を装置３２に供給するための少なくとも１つの供給装置を含み、装置３２は天然繊維プラスチック複合製品１１を形成する。
【００６４】
第１層１２および第２層１３は、好ましくは押出機を用いる押出処理によって形成される。有利には、第１層１２および第２層１３は、押出機を用いる共押出処理によって形成される。これらの場合において、装置３２は、押出機を含む。
【００６５】
一実施例では、製品１１は、射出成形処理などの成形処理、または積層処理、粘着処理、成形処理もしくは溶接処理によって製造される。
【００６６】
一実施例では、層は、たとえば成形処理または押出処理で第１に別々に形成され、その後形成された層は、たとえば積層処理で相互に付着される。言い換えれば、第１層１２および第２層１３は、製品１１を形成するために相互に積層されてもよい。この場合、装置３２は、積層装置を含む。
【００６７】
当業者は、本発明の異なる実施形態を容易に理解する。したがって、本発明が上記に示された実施形態のみに限定されるのではなく、添付の特許請求の範囲内で修正することが可能であることが明らかである。
【図１ａ】
0006014745.tif 000002
【図１ｂ】
0006014745.tif 000003
【図１ｃ】
0006014745.tif 000004
【図１ｄ】
0006014745.tif 000005
【図１ｅ】
0006014745.tif 000006
【図２】
0006014745.tif 000007
【図３】
0006014745.tif 000008